СПОСОБ И ПЕЧЬ ДЛЯ ТЕРМИЧЕСКОЙ ОБРАБОТКИ ВЫСОКОПРОЧНОЙ СТАЛЬНОЙ ПОЛОСЫ, СОДЕРЖАЩИЕ КАМЕРУ ТЕМПЕРАТУРНОЙ ГОМОГЕНИЗАЦИИ

1. Способ термической обработки перемещающейся высокопрочной стальной полосы (5), включающий следующие этапы:
a) нагревание полосы (5) в зоне (10) для нагревания прямым пламенем;
b) температурная гомогенизация полосы (5) в камере (20) гомогенизации, содержащей по меньшей мере одну трубу (25) радиационного нагрева, чтобы гомогенизировать температуру полосы (5) после прохождения зоны (10) для нагревания прямым пламенем предыдущего этапа;
c) окисление полосы (5) в камере (30) окисления с окислительной атмосферой, имеющей объемную концентрацию кислорода более чем 1%;
d) восстановление полосы (5) в зоне (40) восстановления.
2. Способ по п.1, отличающийся тем, что зона (40) восстановления содержит восстановительную атмосферу, имеющую объемную концентрацию водорода более 3%.
3. Способ по любому из предшествующих пунктов, отличающийся тем, что этап окисления выполняют при температуре полосы (5) 650°C–750°C.
4. Способ по любому из предшествующих пунктов, отличающийся тем, что упомянутая объемная концентрация кислорода составляет 1,5–5%, предпочтительно 2–5%.
5. Способ по любому из предшествующих пунктов, отличающийся тем, что этап температурной гомогенизации выполняют при температуре полосы (5) 650°C–750°C.
6. Способ по любому из предшествующих пунктов, отличающийся тем, что этап a) нагревания выполняются так, чтобы получить температуру полосы (5) 650°C–750°C.
7. Способ по любому из предшествующих пунктов, отличающийся тем, что этап температурной гомогенизации выполняют в атмосфере, имеющей объемную концентрацию кислорода менее 0,01%, предпочтительно в бескислородной атмосфере.
8. Способ по любому из предшествующих пунктов, отличающийся тем, что этап a) нагревания выполняют в атмосфере, имеющей объемную концентрацию кислорода менее 0,01%, предпочтительно в бескислородной атмосфере.
9. Способ по любому из предшествующих пунктов, отличающийся тем, что этап температурной гомогенизации выполняют путем перемещения полосы (5) вблизи от упомянутой по меньшей мере одной трубы (25) радиационного нагрева.
10. Способ по п.9, отличающийся тем, что упомянутая секция гомогенизации содержит две трубы (25) радиационного нагрева, а также тем, что полосу (5) перемещают между упомянутыми двумя трубами (25) радиационного нагрева.
11. Печь (1) для термообработки высокопрочной стальной полосы (5) путем ее перемещения, содержащая секцию (2) прямого нагрева нагревательной печи, содержащую зону (10) для нагревания прямым пламенем; секцию (3) радиационного нагрева нагревательной печи, содержащую камеру (30) окисления; зону (40) восстановления; отличающаяся тем, что секция (3) радиационного нагрева печи дополнительно содержит камеру (20) температурной гомогенизации, расположенную между упомянутой зоной (10) для нагревания прямым пламенем и упомянутой камерой (30) окисления, причем упомянутая камера (20) гомогенизации содержит по меньшей мере одну трубу (25) радиационного нагрева.
12. Печь (1) по п.11, отличающаяся тем, что упомянутая камера (20) гомогенизации содержит по меньшей мере две трубы (25) радиационного нагрева, и более предпочтительно по меньшей мере три трубы (25) радиационного нагрева.
13. Печь (1) по п.12, отличающаяся тем, что она выполнена так, чтобы в камере (20) гомогенизации высокопрочная стальная полоса (5) могла проходить по меньшей мере между двумя трубами (25) радиационного нагрева.
14. Печь (1) по любому из предшествующих пунктов, отличающаяся тем, что камера (30) окисления изолирована от камеры (20) гомогенизации и от зоны (40) восстановления двумя ограничивающими средствами (35), позволяющими полосе (5) перемещаться через упомянутую камеру (30) окисления.
15. Печь (1) по п.14, отличающаяся тем, что эти два ограничивающих средства (35) являются двумя воздушными шлюзами.